(57)【要約】【課題】  傷のつきにくい電子写真感光体を用いて黒単色でもフルカラー印字でも高速かつすべて色のプロセスステーションの寿命を向上した電子写真装置、特にモノカラー印字時に印字しないステーションの消耗を抑えた電子写真装置を提供する。【解決手段】  導電性支持体及び感光層を有する電子写真感光体及び電子写真感光体に接した転写材搬送手段により転写材を電子写真感光体に搬送し、電子写真感光体上に現像されたトナー像を直接転写材上に転写する転写機構を有するカラー電子写真プロセスおいて、該搬送手段と電子写真感光体が離間できる機構を有し、かつ、電子写真感光体と該電子写真感光体の表面層が特定の構成単位を有するポリアリレートを含有することを特徴とする電子写真装置。【選択図】        図１
2005258273.tif 000002
【特許請求の範囲】
【請求項１】
導電性支持体及び感光層を有する電子写真感光体及び電子写真感光体に接した転写材搬送手段により転写材を電子写真感光体に搬送し、電子写真感光体上に現像されたトナー像を直接転写材上に転写する転写機構を有するカラー電子写真プロセスおいて、該搬送手段と電子写真感光体が離間できる機構を有し、かつ、
電子写真感光体と該電子写真感光体の表面層が、下記式（１）
2005258273.tif 000018
（式中、Ｘ１は炭素原子、単結合（この場合のＲ５、Ｒ６は無し）、Ｒ１〜
Ｒ４は水素原子、置換もしくは無置換のアルキル基、または置換もしくは無
置換のアリール基を示し、Ｒ５及びＲ６は水素原子、置換もしくは無置換の
アルキル基、または置換もしくは無置換のアリール基またはＲ５及びＲ６が
結合することによって置換もしくは無置換のアルキリデン基を形成するのに
必要な基を示す。）
で示される構成単位を有するポリアリレートを含有することを特徴とする電子写真装置。
【請求項２】
該電子写真感光体の表面層に含有される樹脂が、下記式（２）
2005258273.tif 000019
（式中、Ｒ７〜Ｒ８は置換もしくは無置換のアルキル基、または置換もしく
は無置換のアリール基を示す。Ｒ９及びＲ１０は水素原子、置換もしくは無
置換のアルキル基、または置換もしくは無置換のアリール基またはＲ９及び
Ｒ１０が結合することによって置換もしくは無置換のアルキリデン基を形成
するのに必要な基を示す。）
で示される構造を有することを特徴とする請求項１の電子写真装置。
【請求項３】
該電子写真感光体の表面層に含有される樹脂が、下記式（３）
2005258273.tif 000020
（式中、Ｒ１１〜Ｒ１４は、水素原子、ハロゲン原子、置換もしくは無置換
のアルキル基、または置換もしくは無置換のアリール基を示す。ただし、少
なくともＲ１１とＲ１２の一つ、かつ少なくともＲ１３とＲ１４の一つは水
素原子以外とする。）
で示される構造を有することを特徴とする請求項１の電子写真装置。
【請求項４】
該電子写真感光体の表面層に含有される樹脂が、下記式（４）
2005258273.tif 000021
（式中、Ｒ１５〜Ｒ１８は水素原子、ハロゲン原子、置換もしくは無置換の
アルキル基、または置換もしくは無置換のアリール基を示す。）
で示される構造を有することを特徴とする請求項１の電子写真装置。
【請求項５】
該搬送手段が、ベルト状の部材を有し、転写材がベルト上で搬送されることを特徴とする請求項１ないし４いずれか記載の電子写真装置。
【発明の詳細な説明】
【技術分野】
【０００１】
本発明は、例えば、複写機，プリンタ，ＦＡＸ等の、電子写真方式を用いた画像形成装置に関するものである。
【背景技術】
【０００２】
従来、画像形成装置として、電子写真方式，熱転写方式，インクジェット方式等様々な方式が採用されている。これらのうち、電子写真方式を用いた画像形成装置は、他の方式と比較して、高速、高画質、静粛性の点で優位性を有している。
【０００３】
また、近年、電子写真方式を用いたカラー画像形成装置も普及してきている。電子写真方式を用いたカラー画像形成装置には様々な方式があり、例えば、従来、多重転写方式，中間転写方式等がよく知られている。
【０００４】
あるいは、この他にも、電子写真感光体の表面にカラーのトナーを重ねて形成した後に、これを転写材上に一括転写して画像形成を行う多重現像方式、あるいは複数の異なる色の画像形成部（プロセスステーション）を直列に配置し、搬送手段によって搬送される転写材上に次々に各色のトナー像を転写するインライン方式等がある。
【０００５】
インライン方式によるカラー画像形成装置は高速化が可能である。また、インライン方式においては、有用性（ユーザビリティ）の向上、装置の設置面積の低減のために、プロセスステーションを鉛直方向に並べ、転写材を垂直に搬送する構成も提案されている。
【０００６】
インライン方式の画像形成装置における転写方法として、電子写真感光体からトナー像を直接最終の転写材に転写する方法がある。この方法は、トナー像転写の回数が少ないため画質が良いなど、多くの優位点を有している。この場合、転写材搬送装置としての静電吸着搬送ベルト（「搬送ベルト」ともいう）が、駆動ローラ、テンションローラ等のローラに巻架される。
【０００７】
この搬送ベルトの周面に沿って、イエロー、マゼンタ、シアン及びブラックの各色の画像形成部であるプロセスステーションが直列に配置されており、搬送ベルトは、転写材を各プロセスステーションに順次搬送する。
【０００８】
各プロセスステーションでは、感光体を中心とし、耐電、露光、現像、クリーニング等の部材が配置される。帯電された感光体に像露光することで潜像を形成し、さらにトナー像として現像され、次に、転写材に転写される。インライン方式の画像形成装置では、転写材搬送装置としての静電吸着搬送ベルトにより、転写材が搬送される。この場合、転写バイアスは、静電吸着搬送ベルトに対し、プロセスステーションの感光体と反対側に配置された、印加装置により印加される。
【０００９】
最近、上記のようなインライン方式の採用により、カラー電子写真装置が高速化してきたため、カラー電子写真装置においても、黒単色の印字を行うことが多くなってきている。上記ような方式は、黒色のみ印字を行う場合でも、他色のプロセスステーションの電子写真感光体が、搬送手段、転写材と当接したまま駆動するため、画像形成上は、使用しない電子写真感光体も磨耗し、寿命が短くなるという問題がある。このような点を解決するために、特許文献１、特許文献２等で黒色以外のプロセスステーションの電子写真感光体と搬送手段を離間し電子写真感光体の駆動も停止する機構がとられている。しかしながら、上記のような方法は、感光体に直接圧力をかけ当接している搬送手段を機械的に離間させるため、黒単色印字時に黒以外の電子写真感光体の磨耗を抑えられるものの、当接と離間の切替時のショックとその繰り返しによって感光体に傷が入りやすく、感光体寿命に悪影響を及ぼす問題があった。
【特許文献１】特開平３−２８８１７３号公報
【特許文献２】特開平１０−１８１９２７号公報
【発明の開示】
【発明が解決しようとする課題】
【００１０】
本発明は、このように、上記の課題を解決するために、傷のつきにくい電子写真感光体を用いて黒単色でもフルカラー印字でも高速かつすべて色のプロセスステーションの寿命を向上した電子写真装置、特にモノカラー印字時に印字しないステーションの消耗を抑えた電子写真装置を提供することにある。
【課題を解決するための手段】
【００１１】
この発明は下記の構成を備えることにより上記課題を解決できるものである。
【００１２】
（１）導電性支持体及び感光層を有する電子写真感光体及び電子写真感光体に接した転写材搬送手段により転写材を電子写真感光体に搬送し、電子写真感光体上に現像されたトナー像を直接転写材上に転写する転写機構を有するカラー電子写真プロセスおいて、該搬送手段と電子写真感光体が離間できる機構を有し、かつ、
電子写真感光体と該電子写真感光体の表面層が、下記一般式（１）
2005258273.tif 000003
（式中、Ｘ１は炭素原子、単結合（この場合のＲ５、Ｒ６は無し）、Ｒ１〜
Ｒ４は水素原子、置換もしくは無置換のアルキル基、または置換もしくは無
置換のアリール基を示し、Ｒ５及びＲ６は水素原子、置換もしくは無置換の
アルキル基、または置換もしくは無置換のアリール基またはＲ５及びＲ６が
結合することによって置換もしくは無置換のアルキリデン基を形成するのに
必要な基を示す。）
で示されるポリアリレートを含有することを特徴とする電子写真装置。
【００１３】
（２）該電子写真感光体の表面層に含有される樹脂が、下記式（２）
2005258273.tif 000004
（式中、Ｒ７〜Ｒ８は置換もしくは無置換のアルキル基、または置換もしく
は無置換のアリール基を示す。Ｒ９及びＲ１０は水素原子、置換もしくは無
置換のアルキル基、または置換もしくは無置換のアリール基またはＲ９及び
Ｒ１０が結合することによって置換もしくは無置換のアルキリデン基を形成
するのに必要な基を示す。）
で示される構造を有することを特徴とする前記（１）の電子写真装置。
【００１４】
（３）該電子写真感光体の表面層に含有される樹脂が、下記式（３）
2005258273.tif 000005
（式中、Ｒ１１〜Ｒ１４は、水素原子、ハロゲン原子、置換もしくは無置換
のアルキル基、または置換もしくは無置換のアリール基を示す。ただし、少
なくともＲ１１とＲ１２の一つ、かつ少なくともＲ１３とＲ１４の一つは水
素原子以外とする。）
で示される構造を有することを特徴とする前記（１）の電子写真装置。
【００１５】
（４）該電子写真感光体の表面層に含有される樹脂が、下記式（４）
2005258273.tif 000006
（式中、Ｒ１５〜Ｒ１８は水素原子、ハロゲン原子、置換もしくは無置換の
アルキル基、または置換もしくは無置換のアリール基を示す。）
で示される構造を有することを特徴とする前記（１）の電子写真装置。
【００１６】
（５）該搬送手段が、ベルト状の部材を有し、転写材がベルト上で搬送されることを特徴とする前記（１）ないし（４）いずれか記載の電子写真装置。
【発明の効果】
【００１７】
本発明によれば、黒単色でもフルカラー印字でも高速かつすべて色のプロセスステーションの寿命を向上した電子写真装置、特にモノカラー印字時に印字しないステーションの消耗を抑えた電子写真装置を提供することにある。
【発明を実施するための最良の形態】
【００１８】
以下本発明を実施するための最良の形態を、実施例により詳しく説明する。
【実施例】
【００１９】
次に、本発明で用いる一般式（１）について詳細に述べる。
【００２０】
2005258273.tif 000007
【００２１】
式（１）中、Ｒ１〜Ｒ６及び、Ｒ７〜１０のアルキル基としては、メチル基、エチル基及びプロピル基、ブチル基等が挙げられ、アリール基としてはフェニル基及びナフチル基等が挙げられ、またＲ５、Ｒ６のアルキリデン基としてはシクロヘキシリデン基等が挙げられる。Ｒ１〜Ｒ６の特に好ましい例としては、メチル基、エチル基があげられ、さらに２個以上のＲ１〜Ｒ６が水素原子以外であることがさらに好ましい。
【００２２】
これらの基が有してもよい置換基としては、フッ素原子、塩素原子及びよう素原子等のハロゲン原子、メチル基、エチル基及びプロピル基等のアルキル基、及びフェニル基等のアリール基等が挙げられる。
【００２３】
また、さらに好ましい構造単位として、下記式（２）、（３）、（４）があげられる。
【００２４】
2005258273.tif 000008
（式中、Ｒ７〜Ｒ８は置換もしくは無置換のアルキル基、または置換もしく
は無置換のアリール基を示す。Ｒ９及びＲ１０は水素原子、置換もしくは無
置換のアルキル基、または置換もしくは無置換のアリール基またはＲ９及び
Ｒ１０が結合することによって置換もしくは無置換のアルキリデン基を形成
するのに必要な基を示す。）。
【００２５】
2005258273.tif 000009
（式中、Ｒ１１〜Ｒ１４は、水素原子、ハロゲン原子、置換もしくは無置換
のアルキル基、または置換もしくは無置換のアリール基を示す。ただし、少
なくともＲ１１とＲ１２の一つ、かつ少なくともＲ１３とＲ１４の一つは水
素原子以外とする。）。
【００２６】
2005258273.tif 000010
（式中、Ｒ１５〜Ｒ１８は水素原子、ハロゲン原子、置換もしくは無置換の
アルキル基、または置換もしくは無置換のアリール基を示す。）。
【００２７】
本発明の感光体の効果におけるメカニズム解明は十分になされていないが、これらの構造は、ビスフェノール構造に、置換もしくは無置換のアルキル基、または置換もしくは無置換のアリール基を有することで結晶性や構造の剛直性が電荷輸送層中で最適化されているためと考えられており、これにより、ポリマー鎖での傷つき強度が高まっていると推測される。
【００２８】
また、上記（１）から（４）の構造単位を有するポリアリートは、上記（１）から（４）の構造の単独重合であっても、上記もしくは上記以外のビスフェノール構造の２種以上の構成単位の共重合であってもよい。上記以外のビスフェノール構造と共重合を行う場合、上記（１）から（４）の構成単位の含有割合が、５〜９５％であることが好ましい。また２種以上のポリアリレートを混合して用いてもよい。
【００２９】
また、上記（１）から（４）の構造単位の右側のフタル酸構造は、テレ／イソいずれでも、よいが、テレ／イソ混合で割合は、２０／８０〜８０／２０であることが、傷つき強度やハンドリングの面から、より好ましい。
【００３０】
上記式（１）〜（４）のポリアリレート樹脂は、分子量としてＭｗ＝２００００〜２０００００が好ましく、傷つき強度、生産性等の面から、５００００〜１５００００が特に好ましい。
【００３１】
以下に上記式（１）〜（４）の構成単位の具体例を示す。また、構造及び混合における組み合わせは具体例に限定はされない。
【００３２】
2005258273.tif 000011
【００３３】
2005258273.tif 000012
【００３４】
これらの構成単位例のうち、構成単位例１、９、１１、１３が好ましく、構成単位例１１、１３が特に好ましい。
【００３５】
本発明に用いるポリアリレート化合物は、常法により合成されるが、一例として構成単位例１／１３の共重合体の合成例を以下に示す。
【００３６】
１０％水酸化ナトリウム水溶液に、構成単位例１／１３（＝５／５）を構成するビスフェノールモノマーを加えて溶解した。さらに、重合触媒としてトリメチルベンジルアンモニウムクロライドを添加し攪拌した。別に、テレフタル酸クロライド／イソフタル酸クロライドの等量混合物をジクロロメタンに溶解させた。このジクロロメタン溶液を、先に調製した水酸化ナトリウム水溶液に攪拌しながら添加し、重合を開始した。
【００３７】
重合は反応温度を２５℃以下に保ちながら、３時間攪拌を行った。その後、酢酸の添加により反応を終了させ、水相が中性になるまで水で洗浄を繰り返した。洗浄後、攪拌下のメタノールに滴下しポリマーを沈殿させた。更に、ポリマーを真空乾燥させて本発明の化合物を得た。
【００３８】
次に、本発明の化合物は、一般式（５）で表されるポリカーボネートと混合して用いることも可能であり、感光体生産時の生産性や溶液の安定性等が向上される。その混合比率は、上記式（１）〜（４）／一般式（５）＝５／９５〜９５／５で可能であり、効果を効率良く発現させるためには、５０／５０〜９５／５が好ましい。
【００３９】
一般式（５）の分子量は特に限定されないが、好ましくはＭｖ＝２００００〜８００００である。以下に一般式（５）の構成単位の具体例を示す。構成単位は単独または２種以上の共重合であってもよい。また、構造及び混合における組み合わせは具体例に限定はされない。
【００４０】
2005258273.tif 000013
（式中、Ｘ２は炭素原子、単結合（この場合のＲ２７、Ｒ２８は無し）、
Ｒ２３〜Ｒ２６は水素原子、ハロゲン原子、置換もしくは無置換のアルキル
基、または置換もしくは無置換のアリール基を示し、Ｒ２７及びＲ２８は水
素原子、ハロゲン原子、置換もしくは無置換のアルキル基、または置換もし
くは無置換のアリール基またはＲ２７及びＲ２８が結合することによって置
換もしくは無置換のアルキリデン基を形成するのに必要な基を示す。）。
【００４１】
2005258273.tif 000014
【００４２】
以下、本発明に用いられる電子写真感光体の構成に付いて説明する。本発明おける電子写真感光体は、支持体上に感光層を有する。感光層は電荷輸送材料と電荷発生材料を同一の層に含有する単層型であっても、電荷輸送層と電荷発生層に分離した積層型でもよいが電子写真特性的には積層型が好ましい。
【００４３】
使用する支持体は導電性を有するものであればよく、アルミニウム、ステンレスなどの金属、あるいは導電層を設けた金属、紙、プラスチックなどが挙げられ、形状はシート状、円筒状などがあげられる。
【００４４】
ＬＢＰなど画像入力がレーザー光の場合は散乱による干渉縞防止、または基盤の傷を被覆することを目的とした導電層を設けてもよい。これはカーボンブラック、金属粒子などの導電性粒子をバインダー樹脂に分散させて形成することができる。導電層の膜厚は５〜４０μｍ、好ましくは１０〜３０μｍが適当である。なお、干渉縞防止はシリンダーの切削やアルマイト処理、乾式や湿式のブラスト等でも行うことができ、その場合は、導電層を設ける必要は無い。
【００４５】
支持体または導電層の上に接着機能及びバリヤー機能を有する中間層を設けてもよい。中間層の材料としてはポリアミド、ポリビニルアルコール、ポリエチレンオキシド、エチルセルロース、カゼイン、ポリウレタン、ポリエーテルウレタン、などが挙げられる。これらは適当な溶剤に溶解して塗布される。中間層の膜厚は０．０５〜５μｍ、好ましくは０．３〜１μｍが適当である。シリンダーに直接アルマイト処理したり、ゾルゲル法による導電成膜を付けている場合等は中間層を使用しなくても構わない。
【００４６】
中間層の上には電荷発生層が形成される。本発明に用いられる電荷発生物質としてはセレンーテルル、ピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。
【００４７】
機能分離型の場合、電荷発生層は前期電荷発生物質を０．３〜４倍量の結着剤樹脂および溶剤とともにホモジナイザー、超音波分散、ボールミル、振動ボールミル、サンドミル、アトライター、ロールミルおよび液衝突型高速分散機などの方法でよく分散し、分散液を塗布、乾燥させて形成される。また、バインダー樹脂を電荷発生材料の分散後投入したりバインダー樹脂を使用しないことも可能である。電荷発生層の膜厚は５μｍ以下、好ましくは０．１〜２μｍが適当である。
【００４８】
電荷輸送層は主として、電荷輸送材料と前述のバインダー樹脂を溶剤中に溶解し、得られた塗料を塗工乾燥して形成する。
【００４９】
用いられる電荷輸送材料としてはトリアリールアミン系化合物、ヒドラゾン化合物、スチルベン化合物、ピラゾリン系化合物、オキサゾール系化合物、トリアリルメタン系化合物、チアゾール系化合物などが挙げられる。
【００５０】
電荷輸送層の膜厚は、好ましくは５〜５０μｍ、より好ましくは１０〜３０μｍである。電荷輸送材料とバインダー樹脂との重量比は５：１〜１：５、好ましくは３：１〜１：３程度である。なお、塗布する方法としては、浸漬塗布、スプレー塗布、スピナー塗布、ブレード塗布及びロール塗布法等が挙げられる。
【００５１】
次に、転写機構及び搬送手段について説明する。
【００５２】
本発明の実施の形態に係る画像形成装置に適用される転写材搬送装置の主要構成部材としては、駆動ローラ、テンションローラ等のローラに巻架される転写材担持体としての静電吸着搬送ベルト（以下、「搬送ベルト」という）を挙げることが出来る。
【００５３】
これらの転写材搬送装置は、黒色以外のプロセスステーションにおいて電子写真感光体と離間、当接を切り替えられる機構を有する。以下、図を用いて説明するが、装置構成は、この図に限定されない。
【００５４】
図１は、本発明の電子写真装置の１例を示す図である。電子写真感光体ａ１〜ａ４にベルトｇをはさんで転写ローラｆ１〜ｆ４が対向して配置される。転写ローラｆ２〜ｆ４は、可動機構を有し、電子写真感光体ａ２〜ａ４と離間することができる。フルカラー印字時は図１のように全プロセスステーションで当接される。黒色のみのモノカラー印字時は、図２のように離間される。離間時には、ａ２〜ａ４の電子写真感光体の回転は停止させることがより好ましい。
【００５５】
これらの搬送ベルトは、体積抵抗率が１０７Ω・ｃｍ〜１０１３Ω・ｃｍの無端状ベルトである。
【００５６】
搬送ベルトの材質としては、ＰＶｄＦ（ポリジフロロビニル）、ＥＴＦＥ（エチレン−テトラフロロエチレン共重合体）、ポリカーボネート、ＰＥＴ（ポリエチレンテレフタレート）、またはポリイミド等の樹脂フィルムが吸着、転写性の点から良好である。
【００５７】
搬送ベルトの体積抵抗率としては、１０７〜１０１３Ω・ｃｍが好ましく、更には１０８〜１０１２Ω・ｃｍであるのが好ましい。ここで、体積抵抗率は、ＪＩＳ法Ｋ６９１１に準拠した測定プローブを用い、ＡＤＶＡＮＴＥＳＴ社製高抵抗計Ｒ８３４０にて１００Ｖを印加して得た測定値を、搬送ベルトの厚みで正規化した値である。
【００５８】
体積抵抗率を調整するには、一例として、カーボンブラック、酸化チタン、酸化スズ、金属粉等の導電物質を樹脂フィルムに分散させることにより実施できる。つまり、樹脂フィルムに分散させる導電物質の量を増やすことにより、体積抵抗率を下げることが出来る。
【００５９】
搬送ベルトの抵抗値に関しては、１０１３Ω・ｃｍよりも大きくなると、転写時における電荷蓄積が汚染トナーの除去を行う場合などに悪影響を与えることがある。
【００６０】
また、この場合に搬送ベルト上の電荷蓄積が、転写材の吸着や転写自体に影響を与えるのを防止するために、搬送ベルトを次の画像転写以前に除電手段により除電する方法が挙げられる。
【００６１】
しかし、搬送ベルト上に汚染トナーが付着した状態で、除電器の部分を通過させることは、除電器のトナーによる汚染やトナーのチャージアップ（もしくは電荷消失）、場合によっては搬送ベルトの放電破壊等の原因となる等、様々な不都合を生じる危険があることから、好ましくない。
【００６２】
一方、抵抗値が１０７Ω・ｃｍよりも小さくなると、転写材Ｐの吸着が相対的に不安定となることがある。
【００６３】
また、搬送ベルトの厚さとしては、１００〜２００μｍであるのが好ましい。
【００６４】
搬送ベルトの表層（転写材を担持する側の層）の表面粗さＲｚとしては、使用するトナーの粒径にもよるが、５μｍ以下、より好ましくは３μｍ以下が良い。
【００６５】
搬送ベルトの表面粗さＲｚが５μｍを越えると、トナーと搬送ベルト表面の密着性が高まり、汚染トナーの除去が困難となることがある。
【００６６】
また、ベルトの表面粗さＲｚの下限値としては０．０５μｍ以上とするのが好ましい。
【００６７】
すなわち、トナーにはトナーの帯電電荷量（単位面積当り）を制御するために０．００１〜０．０５μｍ程度のシリカ、酸化チタン、酸化亜鉛等の無機微粉末の粒子を外添されている。このようなサブミクロン粒子はベルトに対する静電吸着力が強いため、ベルト表面からの除去は困難である。
【００６８】
従って、搬送ベルトの表面粗さＲｚをこれらの外添剤の粒径（直径）よりも大きくして、搬送ベルトにある程度埋め込まれることが望ましい。
【００６９】
ここで、搬送ベルトの表面粗さを上記範囲内にするには、例えば、ベルトを型内で加熱成形する方法を用い、このときの型表面粗さを上記値よりも十分小さくする方法、あるいは成形後のベルト表面を研磨等の後加工により平滑化する方法が挙げられる。
【００７０】
本発明の電子写真感光体は、電子写真複写機に利用するのみならず、レーザービームプリンター、ＣＲＴプリンター、ＬＥＤプリンター、液晶プリンター及びレーザー製版等の電子写真応用分野にも広く用いることができる。
【００７１】
以下、実施例にしたがって説明する。なお、「部」とあるのは重量部を意味する。
【００７２】
（実施例１）
３０φ３５７ｍｍのＡｌシリンダーを支持体とし、それに、以下の材料より構成される塗料を支持体上に浸せき法で塗布し１４０℃、３０分熱硬化して１５μｍの導電層を形成した。
【００７３】
導電性顔料：ＳｎＯ２コート処理硫酸バリウム      １０部
抵抗調節用顔料：酸化チタン                        ２部
バインダー樹脂：フェノール樹脂                    ６部
レベリング剤：シリコーンオイル            ０．００１部
溶剤：メタノール、メトキシプロパノール  ０．２／０．８    ２０部
次にこの上にＮメトキシメチル化ナイロン(登録商標)３部および共重合ナイロン(登録商標)３部をメタノール６５部、ｎブタノール３０部の混合溶媒に溶解した溶液を浸せき法で塗布し０．５μｍの中間層を形成した。
【００７４】
次に、ＣｕＫαのＸ線回折におけるブラッグ角２θが７．４°±０．２、２８．２°±０．２に強いピークを有するＨＯＧａＰｃ結晶９部とポリビニルブチラ−ル（商品名エスレックＢＸ−１、積水化学（株）製）３部をテトラヒドロフラン１００部に溶解した液を、１ｍｍφのガラスビーズを用いたサンドミル装置で３時間分散した。これに２００部の酢酸ブチルを加えて、希釈した後回収して、これを下引き層上に浸漬塗布し、１００℃で１０分間乾燥して、膜厚０．３０μｍの電荷発生層を形成した。
【００７５】
次に、電荷輸送層を形成するために、電荷輸送用の塗料を調製した。構成単位例１のポリアリレート樹脂（重量平均分子量１２８０００）、下記式で示されるアミン化合物Ａ及びＢ
【００７６】
2005258273.tif 000015
【００７７】
を最終重量比でポリアリレート樹脂１０、アミン化合物Ａ７、アミン化合物Ｂ１、溶剤８０になるように調合した。
【００７８】
なお、溶剤は最終重量比率でモノクロルベンゼン：ジメトキシメタンが６：４になるように調製した。この塗料を、浸漬塗布法で塗布し、１３０℃で１時間乾燥する事によって、膜厚１５μｍの電荷輸送層を形成した。
【００７９】
次に評価について説明する。装置は、キヤノン製ＬＢＰ２８１０（毎分２２枚機）の改造機を用いた。改造は、ベルトユニットを全体に３ｍｍオフセットさせ、感光体と離間させた。次に、ベルトユニットのブラックステーション位置の転写ローラを感光体側に３ｍｍ移動させオフセット前の位置とした。また、シアン、イエロー、マゼンタの各ステーション位置の転写ローラに可動機構を設け、オフセット前の位置とオフセット後の位置を切り替えられるようにした。モノカラー印字時は離間、フルカラー印字時は当接となるよう制御回路を設けて、切替を行った。また、離間しているプロセスステーションの駆動が最小限となるよう制御した。また全ステーションの転写ローラの感光体への当接時の当接圧を、標準の１．５倍とし、転写バイアスを１．５倍とした。さらに、感光体とベルトと速度差を２％とした。
【００８０】
評価は、上記装置を用いて、耐久評価を行った。耐久は、１枚間欠でフルカラー、モノカラーを交互に、合計で１００００枚印字した。印字率は、フルカラー／モノカラー印字ともに各色８％とした。耐久後のブラックステーション及びシアンステーションの感光体を取り出し削れ量及び最大傷深さ（Ｒｍａｘ）を測定した。結果を表１に示す。
【００８１】
（実施例２）
実施例１において電荷輸送層中のバインダーを構成単位例１／１３の共重合ポリアリレート樹脂（共重合比５／５、重量平均分子量Ｍｗ＝１３２０００）とした以外は、実施例１と同様に評価を行った。結果を表１に示す。
【００８２】
（実施例３）
実施例１において電荷輸送層中のバインダーを構成単位例１／１４の共重合ポリアリレート樹脂（共重合比５／５、重量平均分子量Ｍｗ＝１１２０００）とした以外は、実施例１と同様に評価を行った。結果を表１に示す。
【００８３】
（実施例４）
実施例１において電荷輸送層中のバインダーを構成単位例１／９の共重合ポリアリレート樹脂（共重合比７／３、重量平均分子量Ｍｗ＝１３８０００）とした以外は、実施例１と同様に評価を行った。結果を表１に示す。
【００８４】
（実施例５）
実施例１において電荷輸送層中のバインダーを構成単位例１／１２の共重合ポリアリレート樹脂（共重合比５／５、重量平均分子量Ｍｗ＝１３２０００）とした以外は、実施例１と同様に評価を行った。結果を表１に示す。
【００８５】
（実施例６）
実施例１において電荷輸送層中のバインダーを構成単位例１１のポリアリレート樹脂（重量平均分子量Ｍｗ＝１１２０００）とした以外は、実施例１と同様に評価を行った。結果を表１に示す。
【００８６】
（実施例７）
実施例１において電荷輸送層中のバインダーを構成単位例１／１３の共重合ポリアリレート樹脂（共重合比５／５、重量平均分子量Ｍｗ＝１３２０００）及び構成単位例ｂのポリカーボネート樹脂（重量平均分子量Ｍｗ＝１１００００）の７／３を混合して用いた以外は、実施例１と同様に評価を行った。結果を表１に示す。
【００８７】
（実施例８〜１４）
実施例１〜７において、評価機が２倍の速度で駆動するよう、さらに、改造を行ったものを用いた以外は、実施例１〜７と同様に評価を行った。結果を表１に示す。
【００８８】
【表１】
2005258273.tif 000016
【００８９】
（比較例１）
実施例１において電荷輸送層中のバインダーを構成単位例ｂのポリカーボネート樹脂（重量平均分子量Ｍｗ＝１１００００）とした以外は、実施例１と同様に評価を行った。結果を表２に示す。
【００９０】
（比較例２）
実施例１において電荷輸送層中のバインダーを構成単位例ｇ／ａ共重合のポリカーボネート樹脂（共重合比５／５、重量平均分子量Ｍｗ＝１１７０００）とした以外は、実施例１と同様に評価を行った。結果を表２に示す。
【００９１】
（比較例３）
実施例３において、評価機のベルト離間／当接制御を、常時当接に切り替えた以外は実施例３と同様に評価を行った。結果を表２に示す。
【００９２】
（比較例４）
実施例６において、評価機のベルト離間／当接制御を、常時当接に切り替えた以外は実施例６と同様に評価を行った。結果を表２に示す。
【００９３】
【表２】
2005258273.tif 000017
【図面の簡単な説明】
【００９４】
【図１】本発明の電子写真装置の１例を示す図である。
【図２】本発明の電子写真装置の１例を示す図である。
【符号の説明】
【００９５】
ａ１  電子写真感光体
ａ２  電子写真感光体
ａ３  電子写真感光体
ａ４  電子写真感光体
ｂ１  帯電手段
ｂ２  帯電手段
ｂ３  帯電手段
ｂ４  帯電手段
ｃ１  露光手段
ｃ２  露光手段
ｃ３  露光手段
ｃ４  露光手段
ｄ１  クリーニング手段
ｄ２  クリーニング手段
ｄ３  クリーニング手段
ｄ４  クリーニング手段
ｅ１  現像手段
ｅ２  現像手段
ｅ３  現像手段
ｅ４  現像手段
ｆ１  転写バイアス印加手段
ｆ２  転写バイアス印加手段
ｆ３  転写バイアス印加手段
ｆ４  転写バイアス印加手段
ｇ    搬送ベルト
ｈ１  従動ローラまたは駆動ローラ
ｈ２  従動ローラまたは駆動ローラ
ｈ３  テンションローラ
【図１】
2005258273.tif 000022
【図２】
2005258273.tif 000023